(57)【要約】  簡単な構成で透気抵抗度を向上させることができるスピーカ用エッジを提供する。エラストマー繊維（３）に平面部（３１）が形成されていることで、円柱状に延びるエラストマー繊維のみを有する繊維交絡体と比較して、繊維交絡体（２Ａ）を平面視した際のエラストマー繊維（３）の面積を大きくすることができる。従って、繊維交絡体（２Ａ）に対して面直方向に気体が通過しにくくなり、スピーカ用エッジ（１Ａ）の透気抵抗度を向上させることができる。また、繊維交絡体（２Ａ）を加熱及び加圧することにより、エラストマー繊維（３）に平面部（３１）を形成することができ、簡単な構成で透気抵抗度を向上させることができる。
2017122811.tif 000002
【特許請求の範囲】
【請求項１】
少なくともエラストマー繊維が交絡した繊維交絡体を備え、
前記繊維交絡体における表面又は裏面に位置する前記エラストマー繊維には、該表面又は該裏面に沿った平面部が形成されていることを特徴とするスピーカ用エッジ。
【請求項２】
前記繊維交絡体は、可塑性繊維を有することを特徴とする請求項１に記載のスピーカ用エッジ。
【請求項３】
前記繊維交絡体において、前記エラストマー繊維の質量は前記可塑性繊維の質量以下であることを特徴とする請求項２に記載のスピーカ用エッジ。
【請求項４】
前記繊維交絡体において、前記エラストマー繊維の質量の方が前記可塑性繊維の質量よりも大きいことを特徴とする請求項２に記載のスピーカ用エッジ。
【請求項５】
前記可塑性繊維の断面の円相当径は、前記エラストマー繊維の断面の円相当径よりも小さいことを特徴とする請求項２に記載のスピーカ用エッジ。
【請求項６】
前記繊維交絡体は、それぞれ少なくとも２本の前記エラストマー繊維で構成される繊維束を複数備え、
前記複数の繊維束が交絡していることを特徴とする請求項１に記載のスピーカ用エッジ。
【請求項７】
前記繊維交絡体により形成された第１層と、
前記第１層の表面側に重ねられた第２層と、を備え、
前記第２層は、前記エラストマー繊維とは異なる繊維が交絡した第２繊維交絡体により形成されていることを特徴とする請求項１に記載のスピーカ用エッジ。
【請求項８】
前記繊維交絡体により形成された第１層と、
前記第１層の表面側に重ねられた第２層と、を備え、
前記第２層は、フィルムにより形成されていることを特徴とする請求項１に記載のスピーカ用エッジ。
【請求項９】
前記繊維交絡体は、天然繊維を有することを特徴とする請求項１に記載のスピーカ用エッジ。
【請求項１０】
請求項１に記載のスピーカ用エッジと、振動板と、前記スピーカ用エッジを介して前記振動板を支持するフレームと、ボイスコイルと、磁気回路と、を備えることを特徴とするスピーカ装置。
【請求項１１】
請求項１０に記載のスピーカ装置を備え、
前記スピーカ装置が被取付体に取り付けられることを特徴とする移動体。
【発明の詳細な説明】
【技術分野】
【０００１】
本発明は、繊維交絡体を備えたスピーカ用エッジに関する。
【背景技術】
【０００２】
従来、ポリウレタンエラストマー繊維と紙パルプとを有するとともに抄造によって形成されるスピーカ用エッジが提案されている（例えば、特許文献１参照）。特許文献１に記載された従来のスピーカ用エッジでは、ポリウレタンエラストマー繊維によって紙パルプの隙間を埋めることで気密性の向上（即ち、ＪＩＳＰ８１１７：２００９で定義される透気抵抗度の向上）を図っている。尚、透気抵抗度とは、単位面積及び単位圧力差当たり、規定された体積の空気が透過するのに要する時間であり、透気抵抗度が高いほど気体が通過しにくい。
【先行技術文献】
【特許文献】
【０００３】
【特許文献１】特開平７−３８９９１号公報
【発明の概要】
【発明が解決しようとする課題】
【０００４】
しかしながら、特許文献１に記載されたスピーカ用エッジにおいてさらに透気抵抗度を向上させるためには、ポリウレタンエラストマー繊維の含有量を多くする必要がある。ポリウレタンエラストマー繊維の含有量を多くすると、スピーカ用エッジの重量が大きくなり、その結果、スピーカ装置全体の重量が大きくなってしまったり、スピーカ用エッジのヤング率が所望の値よりも小さくなってしまったりする。【０００５】
したがって、本発明の課題は、簡単な構成で透気抵抗度を向上させることができるスピーカ用エッジを提供することが一例として挙げられる。
【課題を解決するための手段】
【０００６】
前述した課題を解決し目的を達成するために、請求項１に記載の本発明のスピーカ用エッジは、少なくともエラストマー繊維が交絡した繊維交絡体を備え、前記繊維交絡体における表面又は裏面に位置する前記エラストマー繊維には、該表面又は該裏面に沿った平面部が形成されていることを特徴としている。
【図面の簡単な説明】
【０００７】
【図１】本発明の実施例１に係るスピーカ用エッジを示す平面図である。
【図２】図１のＸ−Ｘ線に沿う断面図である。
【図３】前記スピーカ用エッジの繊維交絡体を示す模式図である。
【図４】前記繊維交絡体を拡大して示す平面図である。
【図５】前記繊維交絡体を拡大して示す断面図、及び、該繊維交絡体を構成する一本の繊維を示す斜視図である。
【図６】前記繊維交絡体を形成するための網を示す平面図である。
【図７】前記繊維交絡体を形成するための型を示す断面図である。
【図８】実施例２に係るスピーカ用エッジの繊維交絡体を示す模式図である。
【図９】実施例３に係るスピーカ用エッジを示す断面図である。
【図１０】実施例４に係るスピーカ用エッジを示す拡大写真である。
【発明を実施するための形態】
【０００８】
以下、本発明の実施形態を説明する。本発明の実施形態に係るスピーカ用エッジは、少なくともエラストマー繊維が交絡した板状の繊維交絡体を備え、繊維交絡体における表面、裏面、表面近傍又は裏面近傍に位置するエラストマー繊維には、表面又は裏面に沿った平面部が形成されている。
【０００９】
エラストマー繊維に平面部が形成されているとは、エラストマー繊維の断面が繊維交絡体の面内の一方向を長手方向とするオーバル形状（長円形状や角丸長方形状など）に形成されていることを意味する。また、平面部が形成されたエラストマー繊維は、その側面の少なくとも一部が、エラストマー繊維の延在方向を長手方向とするオーバル形状（長円形状や角丸長方形状など）に形成されている。このようなエラストマー繊維を用いることで、円柱状に延びるエラストマー繊維のみを有する繊維交絡体と比較して、繊維交絡体を平面視した際のエラストマー繊維の面積を大きくすることができる。従って、繊維交絡体に対して面直方向（厚さ方向）に気体が通過しにくくなり、スピーカ用エッジの透気抵抗度を向上させることができる。
【００１０】
また、エラストマー繊維は変形させやすく、繊維交絡体に対して例えば熱や圧力を加えることにより、容易に平面部を形成することができ、簡単な構成で透気抵抗度を向上させることができる。尚、繊維交絡体の表面、裏面、表面近傍又は裏面近傍に位置するエラストマー繊維だけでなく、面直方向中央部に位置するエラストマー繊維にも、同様の平面部が形成されていてもよい。また、繊維交絡体は表面及び裏面に凹凸を有していてもよい。
【００１１】
繊維交絡体は、可塑性繊維を有することが好ましい。それにより、スピーカ用エッジのヤング率を向上させ、良好な音響特性を得ることができる。
【００１２】
繊維交絡体において、エラストマー繊維の質量が可塑性繊維の質量以下であってもよいし、大きくてもよい。エラストマー繊維と可塑性繊維との質量比を適宜に設定することにより、ヤング率を調節し、良好な音響特性を得ることができる。
【００１３】
可塑性繊維の断面の円相当径は、エラストマー繊維の断面の円相当径よりも小さいことが好ましい。それにより、ヤング率が高くなりすぎてしまわないようにすることができる。尚、断面の円相当径とは、その断面と面積が等しい円の直径を意味する。即ち、断面の円相当径が小さいことと、断面積が小さいこととは同義である。
【００１４】
繊維交絡体は、それぞれ少なくとも２本のエラストマー繊維で構成される繊維束を複数備え、複数の繊維束が交絡していることが好ましい。それにより、環境因子によって一部のエラストマー繊維が劣化しても、繊維束を構成する複数のエラストマー繊維のうち劣化していないエラストマー繊維があれば、繊維交絡体の特性の変化を抑制することができる。例えば、エラストマー繊維がポリウレタン繊維である場合、環境因子としての光（紫外線）によって劣化して弾性率が低下してしまうことがあるものの、繊維束で繊維交絡体を形成していることで繊維交絡体の弾性率の低下を抑制することができる。
【００１５】
エラストマー繊維は、その繊維長（延在方向における長さ）が５ｍｍ以下であることが好ましい。それにより、抄造法によってスピーカ用エッジを製造する際に、エラストマー繊維同士が絡みにくく、且つ、分散しやすくなる。また、抄造後に繊維交絡体を金型によって加熱及び加圧する際に、エラストマー繊維が金型の外周からはみ出すことを抑制し、スピーカ用エッジの所望の外形形状からエラストマー繊維がはみ出すことを抑制することができる。一方、エラストマー繊維の繊維長が５ｍｍよりも長いと、エラストマー繊維同士が絡まりやすく、且つ、分散しにくくなってしまう。
【００１６】
繊維交絡体により形成された第１層と、第１層の表面側に重ねられた第２層と、を備え、第２層は、エラストマー繊維とは異なる繊維が交絡した第２繊維交絡体により形成されていてもよい。また、第２層は、フィルムにより形成されていてもよい。それにより、第１の層の表面側に重ねられた第２の層により、第１の層を環境因子から保護することができ、繊維交絡体の特性の変化を抑制することができる。
【００１７】
また、繊維交絡体が天然繊維を有していてもよい。それにより、スピーカ用エッジのヤング率を適宜に調節し、良好な音響特性を得ることができる。
【００１８】
本発明の実施形態に係るスピーカ装置は、上記いずれかに記載のスピーカ用エッジと、振動板と、スピーカ用エッジを介して振動板を支持するフレームと、ボイスコイルと、磁気回路と、を備える。本実施形態のスピーカ装置によれば、エッジの透気抵抗度を簡単な構成で向上させることにより、良好な音響特性を得ることができるとともに、スピーカ装置を低コスト化することができる。また、エッジが繊維交絡体を備えることで、エッジ全体を軽量化することができ、スピーカ装置に供給される電力に対して得られる音圧の割合（スピーカ装置の効率）を向上させることができる。従って、音放射時のスピーカ装置の消費電力を抑制することができる。
【００１９】
本発明の実施形態に係る移動体は、上記のスピーカ装置を備え、スピーカ装置が被取付体に取り付けられる。被取付体は、例えば、扉体やインストルメントパネル、ピラー等であって、移動体のうち取付に適した部分であればよい。本発明の移動体によれば、上記のようにスピーカ装置の消費電力が抑制されていることで、移動体のバッテリの容量が減りにくい。従って、移動体が例えばバッテリ及びモータを備える電気自動車である場合、スピーカ装置によって音楽等を再生しても航続距離が短くなりにくい。
【実施例】
【００２０】
以下、本発明の実施例について具体的に説明する。なお、実施例２、３においては、実施例１で説明する構成部材と同じ構成部材及び同様な機能を有する構成部材には、実施例１と同じ符号を付すとともに説明を省略する。【００２１】
［実施例１］
図１は、本発明の実施例１に係るスピーカ用エッジ１Ａを示す平面図であり、図２は、図１のＸ−Ｘ線に沿う断面図であり、図３は、スピーカ用エッジ１Ａの繊維交絡体２Ａを示す模式図であり、図４は、繊維交絡体２Ａを拡大して示す平面図であり、図５は、繊維交絡体２Ａを拡大して示す断面図、及び、繊維交絡体２Ａを構成する一本のエラストマー繊維３を示す斜視図であり、図６は、繊維交絡体２Ａを形成するための網Ｍを示す平面図であり、図７は、繊維交絡体２Ａを形成するための型Ｄ１、Ｄ２を示す断面図である。【００２２】
スピーカ用エッジ１Ａは、図１、２に示すように、１枚の板状の繊維交絡体２Ａによって単層となるように構成されており、例えば金型等によってロール状の断面形状を有するように成形された後に、図示しないスピーカ装置に用いられる。このスピーカ装置は、例えば移動体としての車両の扉体等に設けられる。【００２３】
繊維交絡体２Ａは、平面視円環状に形成されており、その中央の孔に図示しない振動板が設けられる。繊維交絡体２Ａは、図３、４に示すように、エラストマー繊維３及び可塑性繊維４が交絡して形成されているとともに、添加材５が設けられている。添加剤５の例として紫外線吸収剤や酸化防止剤等が挙げられる。尚、図４ではエラストマー繊維３のみを図示し、可塑性繊維４及び添加材５を省略している。また、スピーカ用エッジ１Ａ及び繊維交絡体２Ａの「表面側」は、スピーカ装置における音放射側を意味し、「裏面側」はその反対側を意味する。【００２４】
エラストマー繊維３は、例えばエーテル系ポリウレタン繊維等の弾性を有する繊維であって、その円相当径が３８〜４５μｍ程度とされ、溶融温度が２００℃以下となっている。また、エラストマー繊維３の繊維長（延在方向における長さ）は、５ｍｍ以下となっている。繊維交絡体２Ａにおいて、２本のエラストマー繊維３が密着して繊維束３０を構成しており、複数の繊維束３０同士が交絡している。図５（Ａ）に示すように、繊維交絡体２Ａの表面２１（又は表面２１の近傍）に位置するエラストマー繊維３の表面側及び裏面側には、表面２１に沿った平面部３１が形成されている。即ち、これらのエラストマー繊維３の断面は、繊維交絡体２Ａの面内の一方向を長径とするオーバル形状（長円形状、角丸長方形状）に形成されている。平面部３１の幅（図５の左右方向寸法）は、例えば４０〜５０μｍであるものとする。【００２５】
平面部３１が形成された一本のエラストマー繊維３を代表して図５（Ｂ）に示す。このエラストマー繊維３は、その側面のうち一部が平坦となるように平面部３１が形成されており、平面部３１は、エラストマー繊維３の側面において、エラストマー繊維の延在方向を長手方向とするオーバル形状（長円形状や角丸長方形状など）に形成されている。【００２６】
尚、図５（Ａ）では、最も表面側に位置するエラストマー繊維３及びその次に表面側に位置するエラストマー繊維３に平面部３１が形成されているものとしたが、これらよりも裏面側のエラストマー繊維３にも平面部が形成されていてもよく、少なくとも最も表面側に位置するエラストマー繊維３に平面部が形成されていればよい。また、図５では説明の都合上、エラストマー繊維３が規則的に並んでいるように模式的に記載したが、実際にはエラストマー繊維３はランダムに並んでいる。さらに、繊維交絡体２Ａの裏面２２側においても、表面２１側と同様にエラストマー繊維３に平面部３１が形成されているものとする。【００２７】
エラストマー繊維３としてのエーテル系ポリウレタン繊維は、環境因子としての紫外線によってエーテル結合が切断されて劣化しやすく、劣化によってエーテル系ポリウレタン繊維弾性率が低下する。【００２８】
可塑性繊維４は、例えばポリエチレン繊維やポリプロピレン繊維、ポリエチレンテレフタレート繊維、ポリアミド繊維等であって、エラストマー繊維３よりも高いヤング率を有する繊維であり、エラストマー繊維３よりも断面形状が変形しにくい繊維でもある。また、可塑性繊維４は、円相当径が例えば４〜１０μｍとされ、ガラス転移温度が例えば２５０℃以上となっている。可塑性繊維４の円相当径が小さすぎると、スピーカ装置に水が浸入した際に毛細管現象によってスピーカ用エッジが水を吸収しやすくなってしまう場合がある。一方、可塑性繊維４の円相当径が大きすぎると、スピーカ用エッジ全体のヤング率が高くなりすぎてしまい、低音帯域における音響特性が低下してしまうことがある。低音帯域における音響特性の低下としては、最低共振周波数が低音帯域内における高音帯域側に生じること等が挙げられる。【００２９】
本実施例の繊維交絡体２Ａにおいて、エラストマー繊維３の質量と、可塑性繊維４の質量と、の比は、例えば９０：１０〜５０：５０となっており、エラストマー繊維３の質量の方が大きい。エラストマー繊維３の質量を可塑性繊維４の質量よりも大きくすることで、スピーカ用エッジのヤング率を調節することができる。【００３０】
添加材５は、例えば紫外線吸収剤であって、繊維交絡体２Ａ中に適宜な密度で分散している。添加材としての紫外線吸収剤が繊維交絡体２Ａに設けられていることで、紫外線によってエラストマー繊維３が劣化して繊維交絡体２Ａの弾性率が低下してしまうことを抑制することができる。【００３１】
以下、抄造法によってスピーカ用エッジ１Ａを製造する方法について説明する。まず、エラストマー繊維３と可塑性繊維４と添加材５とを適宜な溶媒（例えば水）に分散させて原液とし、この原液を収容するタンク内に、図６に示すような網Ｍを浸漬させる。このとき、エラストマー繊維３の繊維長が５ｍｍ以下であることで、エラストマー繊維３同士が絡みにくく、且つ、分散しやすくなる。網Ｍは、繊維交絡体２Ａと同様に円環状に形成され、その網目は適宜な細かさを有している。尚、網Ｍの中央部Ｍ１は、孔となっていてもよいし、板となっていてもよい。中央部Ｍ１が板となる場合、抄造時に原液が板の上に残らないように撥水性を有していることが好ましい。【００３２】
タンク内に浸漬した網Ｍを持ち上げることで、その上にエラストマー繊維３と可塑性繊維４と添加材５とが残る。この網Ｍを網Ｍの上方（表面側）及び下方（裏面側）から加熱したり下方から水を吸引したりすることにより、エラストマー繊維３と可塑性繊維４と添加材５と乾燥させ、変形前の繊維交絡体２０Ａを形成する。この繊維交絡体２０Ａでは、エラストマー繊維３は、円柱状に延びており、平面部を有していない。【００３３】
次に、図７に示すように、変形前の繊維交絡体２０Ａを一対の金型Ｄ１、Ｄ２によって表面及び裏面の両面から挟み込み、加熱及び加圧する。このときの加熱温度は、エラストマー繊維３のガラス転移温度よりも高く溶融温度よりも低くするものとし、可塑性繊維４のガラス転移温度より高くてもよいし低くてもよい。これにより、繊維交絡体２０Ａの表面２１及び裏面２２近傍に位置するエラストマー繊維３が変形し、平面部３１が形成される。このように繊維交絡体２Ａが形成され、スピーカ用エッジ１Ａの製造が完了する。このとき、エラストマー繊維３の繊維長が５ｍｍ以下であることで、エラストマー繊維３が金型Ｄ１、Ｄ２の外周からはみ出すことを抑制し、スピーカ用エッジ１Ａの所望の外形形状からのエラストマー繊維３のはみ出しを抑制することができる。尚、一対の金型Ｄ１、Ｄ２によって繊維交絡体２０Ａを挟む前に、繊維交絡体２０Ａは完全に乾燥していなくてもよく、一対の金型Ｄ１、Ｄ２を用いた加熱及び加圧によって繊維交絡体２０Ａを乾燥させてもよい。【００３４】
上記の構成により、エラストマー繊維３に平面部３１が形成されていることで、円柱状に延びるエラストマー繊維のみを有する繊維交絡体と比較して、繊維交絡体２Ａを平面視した際のエラストマー繊維３の面積を大きくすることができる。従って、繊維交絡体２Ａに対して面直方向に気体が通過しにくくなり、スピーカ用エッジ１Ａの透気抵抗度を向上させることができる。また、繊維交絡体２Ａを加熱及び加圧することにより、エラストマー繊維３に平面部３１を形成することができ、簡単な構成で透気抵抗度を向上させることができる。【００３５】
また、繊維交絡体２Ａが可塑性繊維４を有するとともに、エラストマー繊維３の質量の方が可塑性繊維４の質量よりも小さいことで、ヤング率を適度に向上させるとともに高くなりすぎないようにし、良好な音響特性を得ることができる。【００３６】
また、可塑性繊維４の断面の円相当径が、エラストマー繊維３の断面の円相当径よりも小さいことで、ヤング率が高くなりすぎてしまわないようにすることができる。【００３７】
また、繊維交絡体２Ａが２本のエラストマー繊維３で構成される繊維束３０を複数備えることで、紫外線によって一方のエラストマー繊維３が劣化しても、他方のエラストマー繊維３が劣化していなければ、繊維交絡体２Ａの弾性率の低下を抑制することができる。【００３８】
［実施例２］
図８は、実施例２に係るスピーカ用エッジの繊維交絡体２Ｂを示す模式図である。本実施例の繊維交絡体２Ｂにおいて、エラストマー繊維３の質量と、可塑性繊維４の質量と、の比は、例えば４９：５１〜１０：９０となっており、エラストマー繊維３の質量の方が小さい。【００３９】
本実施例では、円相当径が比較的小さい可塑性繊維４（特にエラストマー繊維３よりも円相当径が小さい可塑性繊維４）をスピーカ用エッジの繊維交絡体２Ｂに用いている。このような構成により、スピーカ用エッジのヤング率を所望の大きさに調節しつつ、スピーカ用エッジの耐久力を向上させることができる。【００４０】
［実施例３］
図９は、実施例３に係るスピーカ用エッジ１Ｃを示す断面図である。スピーカ用エッジ１Ｃは、繊維交絡体２Ｃで形成された第１層Ｌ１と、第１層Ｌ１の表面側に重ねられた第２層Ｌ２と、を備える。【００４１】
繊維交絡体２Ｃは、例えば、実施例１の繊維交絡体２Ａ又は実施例２の繊維交絡体２Ｂと同様の構成を有しているものとする。即ち、繊維交絡体２Ｃにおけるエラストマー繊維３と可塑性繊維４との質量比は適宜に設定されていればよい。【００４２】
第２層Ｌ２は、エラストマー繊維３とは異なる繊維が交絡した第２繊維交絡体５によって構成されている。第２繊維交絡体５は、例えばパルプ等の天然繊維や、可塑性繊維４と同様の繊維によって形成されているものとする。また、第２繊維交絡体５には、紫外線吸収剤等の添加材が設けられていてもよい。第２層Ｌ２は、表側から照射された紫外線を反射したり吸収したりすることにより、紫外線を裏側まで透過しにくいような厚さを有していればよい。【００４３】
第１層Ｌ１と第２層Ｌ２とは、一方を抄造した後に他方を重ねるように抄造することで一体的に形成されてもよいし、それぞれを独立に抄造した後に貼り合わされてもよい。【００４４】
また、第２層Ｌ２は、第２繊維交絡体５によって構成されたものに限定されず、フィルムで構成されていてもよい。フィルムは、例えば塩化ビニル系やポリアミド系の材料によって形成されたものであればよく、軽量且つ適宜なヤング率を有するものであることが好ましい。フィルムは、繊維交絡体２Ｃに貼り付けられるものとする。【００４５】
上記の構成により、第１層Ｌ１の表面側に第２層Ｌ２が重ねられていることで、表面側から照射される紫外線から第１層Ｌ１を保護し、第１層Ｌ１を構成する繊維交絡体２Ｃのエラストマー繊維３を劣化しにくくし、繊維交絡体２Ｃの弾性率の低下を抑制することができる。【００４６】
なお、本発明は、前記実施例１〜３に限定されるものではなく、本発明の目的が達成できる他の構成等を含み、以下に示すような変形等も本発明に含まれる。【００４７】
例えば、前記実施例１〜３では、繊維交絡体２Ａ〜２Ｃがエラストマー繊維３と可塑性繊維４と添加材５とを有するものとしたが、繊維交絡体は、少なくともエラストマー繊維３が交絡したものであればよく、可塑性繊維４及び添加材５は省略されていてもよい。【００４８】
また、前記実施例１では、可塑性繊維４の断面の円相当径がエラストマー繊維３の断面の円相当径よりも小さいものとしたが、これらの円相当径は必要なヤング率に応じた適宜な値であればよい。例えば、高音用スピーカ装置に用いられるようなヤング率が高いスピーカ用エッジを形成したい場合、可塑性繊維の円相当径をエラストマー繊維の円相当径以上としてもよい。【００４９】
また、前記実施例１では、２本のエラストマー繊維３によって繊維束３０が構成されるものとしたが、３本以上のエラストマー繊維３によって繊維束が構成されていてもよい。また、エラストマー繊維３が環境因子によって劣化しにくい性質を有する場合や、実施例３のように第２層Ｌ２によってエラストマー繊維３が充分に保護されている場合には、繊維束は構成されていなくてもよい。【００５０】
また、前記実施例１では、繊維交絡体２Ａの表面２１及び裏面２２近傍に位置するエラストマー繊維３に平面部３１が形成されているものとしたが、平面部は、表面近傍に位置するエラストマー繊維３のみに形成されていてもよいし、裏面近傍に位置するエラストマー繊維３のみに形成されていてもよい。また、前記実施例１では、エラストマー繊維３の表面側及び裏面側の両方に平面部が形成されているものとしたが、平面部は、表面側のみに形成されていてもよいし、裏面側のみに形成されていてもよい。【００５１】
また、前記実施例１では、エラストマー繊維３の繊維長が５ｍｍ以下であるものとしたが、エラストマー繊維の繊維長は、エラストマー繊維の性質や製造方法等に応じた適宜な長さであればよい。例えば、抄造時にエラストマー繊維同士が絡みにくく分散しやすい場合や、金型による加熱及び加圧時にエラストマー繊維が金型の外周からはみ出しにくい場合には、繊維長が５ｍｍよりも長いエラストマー繊維を用いてもよい。【００５２】
また、前記実施例１では、エラストマー繊維３として紫外線によって劣化しやすいエーテル系ポリウレタン繊維を例示したが、エラストマー繊維が他の材料によって形成されている場合、紫外線に限らず例えば水や温度等の他の環境因子によって劣化する可能性がある。実施例３のように第２層Ｌ２によって第１層Ｌ１を保護する場合、第２層Ｌ２は、エラストマー繊維の劣化の要因となる環境因子に応じて、適宜な材質や厚さ等を有していればよい。また、スピーカ用エッジの裏面側も環境因子によって劣化し得る場合には、第１層を環境因子から保護する第３層が第１層の裏面側に設けられてもよい。【００５３】
また、実施例１における繊維交絡体２Ａを、長さが大きい繊維、長さが小さい繊維、断面の円相当径が大きい繊維、又は断面における円相当径が小さい繊維のうち２以上の繊維を組み合わせることによって形成しても構わない。このような２以上の繊維として、例えばパルプ等の天然繊維であっても構わない。また、２以上の繊維の他に、エッジの剛性を調整するために、エラストマー繊維又は可塑性繊維を加えても構わない。２以上の繊維の質量と、エラストマー繊維又は可塑性繊維の質量と、の比は、９０：１０〜５０：５０となっており、２以上の繊維の質量の方が大きい。このような繊維交絡体でエッジを形成することにより、エッジの強度、耐久性を高めることができる。【００５４】
繊維の例として、サルファイトパルプやクラフトパルプなどの木材パルプ繊維、竹やワラ等の非木材パルプ繊維、レーヨン、ナイロン、ビニロン、ポリエステル、アクリル等で構成される化学繊維や合成繊維、絹や羊毛などの動物繊維、マニラ麻や綿などの植物繊維、グラファイトなどで構成される有機繊維、シリコンカーバイト等で構成される無機繊維（ガラス繊維、炭素繊維、セラミック繊維）、玄武岩等で構成される鉱物繊維などが挙げられる。ここでの天然繊維の例として、木材パルプ繊維、非木材パルプ繊維、植物繊維、動物繊維などが挙げられる。【００５５】
また、実施例１では、板状に抄造物を形成後、金型でロール状に成形したが、抄造物を形成する段階で断面形状がロール状の網を用いて抄造物を形成し、乾燥工程だけで済ますことも可能である。【００５６】
＜実験結果＞
以下に示すような実施例４、５及び比較例１のスピーカ用エッジを作製するとともに、透気度及びヤング率について評価した。【００５７】
実施例４は、エラストマー繊維として繊維長が５ｍｍのポリウレタン繊維のみで繊維交絡体を構成し、上述のように加圧及び加熱によってエラストマー繊維に平面部を形成したものである。【００５８】
実施例５は、エラストマー繊維として実施例４と同様のポリウレタン繊維と、可塑性繊維としての繊維径０．９Ｔ（デシテックス）且つ繊維長５ｍｍのポリアミド繊維と、で繊維交絡体を構成し、上述のように加圧及び加熱によってエラストマー繊維に平面部を形成したものである。ポリウレタン繊維とポリアミド繊維との質量比は、８：２となっている。【００５９】
比較例１は、エラストマー繊維として繊維長が５ｍｍのポリウレタン繊維のみで繊維交絡体を構成し、エラストマー繊維に平面部を形成していないものである。【００６０】
上記のような実施例４のスピーカ用エッジの表面の拡大写真を図１０に示す。図１０の拡大写真は電子顕微鏡によるものであり、その撮影条件を写真中左下部分に示す。尚、本写真は１５０倍の倍率で拡大して撮影したものであるが、図１０における寸法と原寸との比率はこの倍率とは異なっており、各部の寸法は写真中右下のスケールバーに示す通りである。【００６１】
ＪＩＳＰ８１１７：２００９に記載された試験方法により、スピーカ用エッジの透気抵抗度を評価した。それぞれの透気抵抗度は、実施例４では５６８ｓｅｃ、実施例５では６２ｓｅｃ、比較例１では１ｓｅｃとなった。即ち、エラストマー繊維に平面部が形成された実施例４、５のスピーカ用エッジでは、良好な数値が得られ、平面部が形成されない比較例１のスピーカ用エッジでは、透気抵抗度が不充分な値となった。また、可塑性繊維としてのポリアミド繊維を含まない実施例４のスピーカ用エッジにおいては特に良好な値となった。【００６２】
実施例４、５について、スピーカ用エッジのヤング率について評価した。それぞれのヤング率は、実施例４では３．６８×１０7Ｎ／ｍ2となり、実施例５では７．９９×１０7Ｎ／ｍ2となった。即ち、実施例５のスピーカ用エッジにおいて、可塑性繊維としてのポリアミド繊維を含むことにより、ヤング率を向上させることができた。【００６３】
その他、本発明を実施するための最良の構成、方法などは、以上の記載で開示されているが、本発明は、これに限定されるものではない。すなわち、本発明は、主に特定の実施例に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６４】
１Ａ、１Ｃ  スピーカ用エッジ
２Ａ〜２Ｃ  繊維交絡体
３          エラストマー繊維
４          可塑性繊維
５          第２繊維交絡体
２１        表面
２２        裏面
３０        繊維束
３１        平面部
Ｌ１        第１層
Ｌ２        第２層
【図１】
2017122811.tif 000003
【図２】
2017122811.tif 000004
【図３】
2017122811.tif 000005
【図４】
2017122811.tif 000006
【図５】
2017122811.tif 000007
【図６】
2017122811.tif 000008
【図７】
2017122811.tif 000009
【図８】
2017122811.tif 000010
【図９】
2017122811.tif 000011
【図１０】
2017122811.tif 000012
【国際調査報告】
2017122811.tif 000013
2017122811.tif 000014
2017122811.tif 000015
2017122811.tif 000016